(57)【要約】  【課題】繊維強化樹脂材を用いて構成されたゴルフクラブシャフトにおいて、ゴルファにとって満足できる打感を呈するゴルフクラブシャフトおよびゴルフクラブを提供する。  【解決手段】ゴルフクラブシャフト１２は、厚さが０．１より厚く０．２ｍｍより薄い金属箔薄膜板層２６，３０が繊維強化樹脂層２８を挟んで複数層形成されている。この金属箔薄膜板層２６，３０は、金属箔を周状に巻き付けて形成されたものであり、金属箔の長さの６５％以上の部分において、金属箔の周端部がゴルフクラブシャフトの長手方向に沿うように巻き付けられて、金属膜層がゴルフクラブシャフトの長手方向にゴルフクラブシャフトの長さの７０％以上の部分に切断されることなく連続して形成されている。【選択図】図２
2005168802.tif 000002
【特許請求の範囲】
【請求項１】
繊維強化樹脂層を用いて構成されたゴルフクラブシャフトであって、
厚さが０．１ｍｍより厚く０．２ｍｍより薄い金属膜層が前記繊維強化樹脂層を挟んで複数層形成されていることを特徴とするゴルフクラブシャフト。
【請求項２】
前記金属膜層は、ゴルフクラブシャフトのシャフト長さの７０％以上の部分に長尺状の金属箔を周状に巻き付けて形成されたものであり、かつ、この長尺方向の金属箔の長さの６５％以上の金属箔の部分において、この金属箔の周端部がゴルフクラブシャフトの長手方向に沿うように金属箔が巻き付けられて前記金属膜層がゴルフクラブシャフトの長手方向に連続して形成される請求項１に記載のゴルフクラブシャフト。
【請求項３】
前記金属膜層は、バット端から２００ｍｍ以内のバット側部分に、ゴルフクラブシャフトの長手方向に沿って１５０ｍｍ以上設けられている請求項１に記載のゴルフクラブシャフト。
【請求項４】
ゴルフクラブシャフトの質量に対する前記金属膜層の合計の質量の比率が０．０８以上である請求項１〜３のいずれか１項に記載のゴルフクラブシャフト。
【請求項５】
ゴルフクラブシャフト長さに対するゴルフクラブシャフトの質量の比率が０．１ｇ／ｍｍ以下である請求項１〜４のいずれか１項に記載のゴルフクラブシャフト。
【請求項６】
前記金属膜層は、比重が８．５以下の金属材料が用いられる請求項１〜５のいずれか１項に記載のゴルフクラブシャフト。
【請求項７】
前記金属膜層は、前記繊維強化樹脂層との間に樹脂フィルムが設けられて、前記繊維強化樹脂層に接着されたものである請求項１〜６のいずれか１項に記載のゴルフクラブシャフト。
【請求項８】
前記樹脂フィルムは、厚さが０．０２〜０．２ｍｍであり、ガラス繊維、炭素繊維および合成繊維のいずれか１つの繊維からなる担持体を含むフィルムである請求項７に記載のゴルフクラブシャフト。
【請求項９】
前記金属膜層は金属箔によって形成され、この金属箔の表面に室温硬化型接着剤を塗布した後、この塗布表面に前記繊維強化樹脂層となる繊維強化樹脂材を設けて室温で前記接着剤を硬化させ、この後、前記維強化樹脂材の硬化温度で加熱して前記繊維強化樹脂層を形成した請求項１〜６のいずれか１項に記載のゴルフクラブシャフト。
【請求項１０】
前記複数層の金属層のうち少なくとも２層において、ゴルフクラブシャフトの長手方向の引張強度が３％以上異なる請求項１〜９のいずれか１項に記載のゴルフクラブシャフト。
【請求項１１】
前記複数層の金属膜層は、互いに異なる異種金属材料からなる請求項１〜１０のいずれか１項に記載のゴルフクラブシャフト。
【請求項１２】
前記繊維強化樹脂層は、前記金属膜層の１層を挟んで複数層形成され、
この複数層の前記繊維強化樹脂層は、補強繊維の配向方向に沿った補強繊維の引っ張り弾性率が１０％以上異なる異種構成部材よりなる請求項１〜１１のいずれか１項に記載のゴルフクラブシャフト。
【請求項１３】
前記繊維強化樹脂層における補強繊維は、補強繊維の配向方向に沿った引っ張り強度が２５００（ＭＰａ）以上であり、比重が２．６以下の物性を有し、前記金属膜層における金属は、ゴルフクラブシャフトの長手方向に沿った引っ張り強度が３００（ＭＰａ）以上であり、比重が１．８以上の物性を有する請求項１〜１２のいずれか１項に記載のゴルフクラブシャフト。
【請求項１４】
請求項１〜１３のいずれか１項に記載のゴルフクラブシャフトの一方の端にグリップ部が、他方の端にゴルフクラブヘッドが設けられたことを特徴とするゴルフクラブ。
【発明の詳細な説明】
【技術分野】
【０００１】
本発明は、繊維強化樹脂材を用いて構成されたゴルフクラブシャフトおよびこのゴルフクラブシャフトを用いたゴルフクラブに関する。
【背景技術】
【０００２】
従来、ゴルフクラブシャフトは、スチール製ゴルフクラブシャフトのように金属単体で構成されたものや、炭素繊維強化樹脂（ＣＦＲＰ）材等の繊維強化樹脂（ＦＲＰ）材で構成されたものがある。
【０００３】
一般に、スチール製ゴルフクラブシャフトのような金属単体で構成されたゴルフクラブシャフトを用いたゴルフクラブは、補強繊維が埋設された繊維強化樹脂（ＦＲＰ）材で構成されたゴルフクラブシャフトを用いたゴルフクラブに比べて、金属単体の性質の影響を受けてゴルフボールの打撃時の打撃振動の減衰が小さく、ゴルファにとって打感は好ましいものではなかった。
一方、ＦＲＰ材で構成されたゴルフクラブシャフトを用いたゴルフクラブは、補強繊維の有する減衰特性の影響を受けて、金属単体で構成されたゴルフクラブシャフトを用いたゴルフクラブに比べて、ゴルフボールの打撃時の打撃振動の減衰が極めて大きくなり、ゴルファにとって打感は好ましいものではなかった。すなわち、ゴルファが好む打感を呈するゴルフクラブシャフトは市場に提供されていなかった。
【０００４】
これに対して、下記特許文献１は、少なくとも２層の繊維強化複合樹脂層と、金属箔層を積層した複合層とによって構成されたゴルフクラブシャフトを開示している。
また、下記特許特許文献２は、金属パイプの内周面に繊維強化樹脂層を形成したゴルフクラブシャフトを開示している。
【０００５】
しかし、これらのゴルフクラブシャフトを用いたゴルフクラブは、いずれもゴルファにとって満足できる打感を呈するものではなかった。
【０００６】
【特許文献１】特開平５−４９７１９号公報
【特許文献２】特開２００２−１２６１４２号公報
【発明の開示】
【発明が解決しようとする課題】
【０００７】
そこで、本発明は、上述の問題を解決すべく、繊維強化樹脂材を用いて構成されたゴルフクラブシャフトにおいて、ゴルファにとって満足できる打感を呈するゴルフクラブシャフトを提供するとともに、このゴルフクラブシャフトを用いたゴルフクラブを提供することを目的とする。
【課題を解決するための手段】
【０００８】
上記目的を達成するために、本発明は、繊維強化樹脂層を用いて構成されたゴルフクラブシャフトであって、厚さが０．１ｍｍより厚く０．２ｍｍより薄い金属膜層が前記繊維強化樹脂層を挟んで複数層形成されていることを特徴とするゴルフクラブシャフトを提供する。
【０００９】
その際、前記金属膜層は、ゴルフクラブシャフトのシャフト長さの７０％以上の部分に長尺状の金属箔を周状に巻き付けて形成されたものであり、かつ、この長尺方向の金属箔の長さの６５％以上の金属箔の部分において、この金属箔の周端部がゴルフクラブシャフトの長手方向に沿うように金属箔が巻き付けられて前記金属膜層がゴルフクラブシャフトの長手方向に連続して形成されるのが好ましい。すなわち、前記金属箔の周端部が、前記金属膜層がゴルフクラブシャフトの長さの７０％以上の部分にゴルフクラブシャフトの長手方向で切断されることなく連続して巻きつけられているのが好ましい。前記金属箔は、例えば、金属箔の周端部同士がぴったりと一致するように巻く、周端部の近傍の一部分が３ｍｍの範囲内で重なるように巻く、あるいは、周端部が３ｍｍの範囲内で離間するように巻く等の巻き付け形態が挙げられる。テーパー形状のゴルフクラブシャフトを形成する場合、金属箔は例えば台形形状を成し、ゴルフクラブシャフトの長さに対応して台形形状の高さが上辺および下辺に比べて極めて長くなった形状を有する。この場合、周端部は、台形形状の上辺および下辺とは異なる対向する２辺となる。
また、前記金属膜層は、バット端から２００ｍｍ以内のバット側部分に、ゴルフクラブシャフトの長手方向に沿って１５０ｍｍ以上設けられているのが好ましい。
【００１０】
また、ゴルフクラブシャフトの質量に対する前記金属膜層の合計の質量の比率が０．０８以上であるのが好ましい。さらに、ゴルフクラブシャフト長さに対するゴルフクラブシャフトの質量の比率が０．１ｇ／ｍｍ以下であるのが好ましい。また、前記金属膜層は、比重が８．５以下の金属材料が用いられるのが好ましい。
【００１１】
さらに、前記金属膜層は、前記繊維強化樹脂層との間に樹脂フィルムが設けられて、前記繊維強化樹脂層に接着されたものであるのが好ましい。その際、前記樹脂フィルムは、厚さが０．０２〜０．２ｍｍであり、ガラス繊維、炭素繊維および合成繊維のいずれか１つの繊維からなる担持体を含むフィルムであってもよい。
あるいは、前記金属膜層は金属箔によって形成され、この金属箔の表面に室温硬化型接着剤を塗布した後、この塗布表面に前記繊維強化樹脂層となる繊維強化樹脂材を設けて室温で前記接着剤を硬化させ、この後、前記繊維強化樹脂材の硬化温度で加熱して前記繊維強化樹脂層を形成して構成したものも同様に好ましい。
【００１２】
また、前記複数層の金属層のうち少なくとも２層において、ゴルフクラブシャフトの長手方向に沿った引張強度が３％以上異なるものを用いてもよい。引張強度が３％以上異なるとは、具体的には、比較する引張強度のうち、小さい方を基準として大きい方の引張強度が３％以上大きいことをいう。
また、前記複数層の金属膜層は、互いに異なる異種金属材料からなるものを用いてもよい。あるいは、前記繊維強化樹脂層は、前記金属膜層の１層を挟んで複数層形成され、この複数層の前記繊維強化樹脂層は、補強繊維の配向方向に沿った補強繊維の引張弾性率が１０％以上異なる異種構成部材よりなるものを用いてもよい。
さらに、例えば、前記繊維強化樹脂層における補強繊維は、補強繊維の配向方向に沿った引っ張り強度が２５００ＭＰａ以上であり、比重が２．６以下の物性を有し、前記金属膜層における金属は、ゴルフクラブシャフトの長手方向に沿った引っ張り強度が３００ＭＰａ以上であり、比重が１．８以上の物性を有する。
【００１３】
さらに、本発明は、前記ゴルフクラブシャフトの一方の端にグリップ部が、他方の端にゴルフクラブヘッドが設けられたことを特徴とするゴルフクラブを提供する。
【発明の効果】
【００１４】
本発明の繊維強化樹脂層を用いて構成されたゴルフクラブシャフトは、厚さが０．１ｍｍより厚く０．２ｍｍより薄い金属膜層が繊維強化樹脂層を挟んで複数層形成されているので、ゴルフクラブシャフトの撓みに対する機械的強度を維持、または向上させつつ、ゴルフボール打撃時のゴルファの感じる打感を向上させることができる。また、金属膜層の厚さを０．１ｍｍより厚く、０．２ｍｍより薄くするので、金属層の積層数も２〜３層で済み、積層による界面からの層間の剥離を抑えることができる。
【発明を実施するための最良の形態】
【００１５】
以下、本発明のゴルフクラブシャフトおよびゴルフクラブを、添付の図面に示される好適実施形態に基づいて詳細に説明する。
【００１６】
図１は、本発明のゴルフクラブシャフトを用いた本発明のゴルフクラブの一例を示す斜視図である。図２は、本発明のゴルフクラブシャフトの一例の構成を示す、図１中のＡ−Ａ’矢視断面図である。図３（ａ）〜（ｅ）は、本発明のゴルフクラブシャフトにおける金属箔層を説明する図である。
【００１７】
図１に示すゴルフクラブ１０は、ゴルフクラブシャフト１２と、ゴルフクラブシャフト１２の一方の端（チップ端）に設けられたゴルフクラブヘッド１４と、他方の端（バット端）に設けられたグリップ部１６と、を有して構成される。
【００１８】
ゴルフクラブヘッド１４は、ウッド系のゴルフクラブヘッドであるが、本発明においてはアイアン系のゴルフクラブヘッドであってもよい。
グリップ部１６は、ゴルファがゴルフクラブを把持する部分であり、ゴルフクラブシャフト１２のバット端に合成皮革や樹脂が巻き付けられて設けられている。
本発明のゴルフクラブにおいて、ゴルフクラブヘッド１４およびグリップ部１６は特に制限されない。
【００１９】
ゴルフクラブシャフト１２は、繊維強化樹脂層を用いて構成されたゴルフクラブシャフトである。
図２のゴルフクラブシャフトの断面図に示すように、主に５層からなる積層材で筒状に構成されている。
最内層には、炭素繊維強化樹脂（ＣＦＲＰ）材で構成された繊維強化樹脂層（以降、単にＦＲＰ層という）２４、その外層には、チタン合金で構成された金属箔薄膜板層（以降、金属膜層という）２６、その外層には、ＦＲＰ層２４と同様のＣＦＲＰ材で構成されたＦＲＰ層２８、その外層には、金属層２６と同様のチタン合金で構成された金属膜層３０、その外層には、ＦＲＰ２４と同様のＣＦＲＰ材で構成されたＦＲＰ層３２、の合計５層によって主に構成されている。
【００２０】
ＦＲＰ層２４，２８，３２のそれぞれは、一定の配向方向を有する炭素繊維の間にマトリクス樹脂を含浸してなる層状部材で構成されたものである。ＦＲＰ層２４，２８，３２のそれぞれは、炭素繊維を補強繊維としてゴルフクラブシャフトの長手方向に対して例えば±３５〜４５度傾斜させた２層を貼り合わせて成る交錯層やゴルフクラブシャフトの長手方向に平行にした傾斜角度略０度のストレート層等が配置されている。交錯層の配置、交錯層における傾斜角度、あるいはストレート層の配置等は特に制限されない。また、ストレート層は必ずしも傾斜角度が略０度である必要はなく、補強繊維の配向方向をゴルフクラブシャフトの長手方向に対して−３０〜３０度の範囲で傾斜させたものであってもよい。
【００２１】
なお、ＦＲＰ層２４，２８，３２の厚さは同じであってもよいし、異なってもよい。また、ＦＲＰ層２４，２８，３２おけるマトリクス樹脂は、例えば、エポキシ樹脂、不飽和ポリエステル樹脂、ポリウレタン樹脂、ジアリルフタレート樹脂、フェノール樹脂などの熱硬化性マトリクス樹脂が例示される。又、更に、硬化温度が５０〜２００度となるように硬化剤その他の付与剤、例えば可撓性付与剤などが適当に添加されてもよい。
本発明のゴルフクラブシャフトは、長尺状の金属箔をゴルフクラブの周に沿ってらせん状に巻き付ける場合に比べて、後述するように打感が向上する。
【００２２】
この中で、マトリクス樹脂としてはエポキシ樹脂が好ましい。より具体的には、例えば、（１）グリシジルエーテル系エポキシ樹脂（ビスフェノールＡ、Ｆ、Ｓ系エポキシ樹脂、ノボラック系エポキシ樹脂、臭素化ビスフェノールＡ系エポキシ樹脂）；（２）環式脂肪族エポキシ樹脂；（３）グリシジルエステル系エポキシ樹脂；（４）グリシジルアミン系エポキシ樹脂、テトラグリシジルジアミノジフェニルメタン、トリグリシジル−ｐ−アミノフェノールなど；（５）複素環式エポキシ樹脂；その他種々のエポキシ樹脂から選択される１種又は複数種が好ましく、特に、ビスフェノールＡ、Ｆ、Ｓグリシジルアミン系エポキシ樹脂が好適である。
また、付与される硬化剤としてはアミン系硬化剤、例えばジシアンジアミド（ＤＩＣＹ）、ジアミノジフェニルスルフォン（ＤＤＳ）、ジアミノジフェニルメタン（ＤＤＭ）；酸無水物系、例えばヘキサヒドロ無水フタル酸（ＨＨＰＡ）、メチルヘキサヒドロ無水フタル酸（ＭＨＨＰＡ）などが使用される。この中でも、特にアミン系硬化剤が好適である。
【００２３】
ＦＲＰ層２４，２８，３２の補強繊維は、炭素繊維であるが、本発明においてはこれに限定されない。例えば、炭素繊維の他に、ボロン繊維、ガラス繊維、アルミナ繊維、炭化珪素繊維、窒化珪素繊維などの無機繊維や、アラミド繊維、ポリアリレ−ト繊維、ポリエチレン繊維、ポリエステル繊維などの有機繊維が挙げられる。あるいは、チタン繊維、アモルファス繊維、ステンレス鋼繊維などの金属繊維であってもよい。さらには、複数種の繊維をハイブリッドの形態にて用いてもよい。
本発明においては、ＦＲＰ層２４，２８，３２の補強繊維の種類については特に限定されないが、ＦＲＰ層における補強繊維は、補強繊維の配向方向に沿った引っ張り強度が２５００ＭＰａ以上であり、比重が２．６以下の物性を有することが、ゴルフクラブシャフトの撓みに対する機械的強度（破壊強度）を確保し、かつ重さを重くしない点で好ましい。このようなＦＲＰ層の材料として、炭素繊維やアラミド繊維を補強繊維として用いたＦＲＰ材が例示される。
【００２４】
金属膜層２６，３０は、長尺状のチタン合金からなる厚さ０．１３ｍｍの金属箔のエッジをゴルフクラブシャフト１２の長手方向に沿わせて、この金属箔をゴルフクラブシャフトのシャフト長さの７０％以上の部分に周状に巻き付けたものである。すなわち、周状に巻き付けられた金属箔の周端部（エッジ）が、ゴルフクラブシャフトの長手方向に略平行に設けられ、金属箔がゴルフクラブシャフトの長手方向に切断されずに連続して巻き付けられている。
【００２５】
金属膜層２６，３０は、ゴルフクラブシャフトのシャフト長さの７０％以上の部分に金属箔を周状に巻き付けて形成されたものであり、さらに金属箔の長さ（図３（ｂ）参照）の６５％以上の部分において、この金属箔の周端部がゴルフクラブシャフトの長手方向に沿うように金属箔を配置して巻き付けることで、ゴルフクラブシャフトの長手方向に切断されることなく連続して形成されたものである。金属箔は、例えば、金属箔の周端部同士がぴったりと一致するように巻く、周端部の近傍の一部分が重なる（オーバーラップする）ように巻く、あるいは、周端部が離間するように巻く。周端部の近傍の一部分が重なるように巻く場合、重なる部分は３ｍｍ以下であるのが好ましく、周端部が離間するように金属箔を巻く場合、周端部間の離間距離は３ｍｍ以内であるのが好ましい。このような金属箔の巻き付けは、ゴルフクラブシャフトのバット端から３００ｍｍ以上離れた部分で行なわれるのが好ましい。
金属箔の厚さは、ゴルファにとって打撃時の打感を良好なものとするために、本発明においては厚さが０．１ｍｍより厚く０．２ｍｍより薄いことが必要である。
金属膜層２６の例が図３（ａ）に示されている。図３（ａ）に示すように、長尺状のチタン合金からなる厚さ０．１３ｍｍの金属箔２６’の長手方向をゴルフクラブシャフト１２の長手方向に沿わせて、すなわち、金属箔の周端部２７の一方をゴルフクラブシャフトの長手方向に沿わせて、金属箔２６’をゴルフクラブシャフトのシャフト長さの７０％以上の部分に巻きつけたものである。周端部２７とは、図３（ｂ）に示すように、金属箔２６’の長尺方向の縁部を指し、この周端部２７がゴルフクラブシャフト１２の長手方向に沿うように配置されて巻き付けられている。シャフト長さとは、グリップ部１６の端部から、ゴルフクラブヘッド１４のホーゼル部１４ａに挿入された他方の端部までの長さＬ（図１参照）である。
【００２６】
本発明において、金属箔の周端部がゴルフクラブシャフトの長手方向に沿うように金属箔が巻き付けられるとは、金属箔の周端部同士がぴったりと一致するように巻く、周端部の近傍の一部分が３ｍｍの範囲内で重なるように巻く、あるいは、周端部が３ｍｍの範囲内で離間するように巻き、かつ、金属箔の周端部（図３（ｂ）では周端部２７）が、後述する領域に位置することをいう。したがって、金属箔の長さの６５％以上の金属箔の部分において、この金属箔の周端部がゴルフクラブシャフトの長手方向に沿うように金属箔が巻き付けられて形成されるとは、金属箔の長さの６５％以上の金属箔の部分において金属箔の周端部が後述する領域に位置することをいう。
【００２７】
ここで、上記領域とは、バット端側の外径がチップ端側の外径に比べて大きいテーパー形状にゴルフクラブシャフトが構成される場合、図３（ｃ）〜（ｅ）に示すように、チップ端側の金属箔の端を基準位置とし、この基準位置における巻き付ける金属箔の周端部の位置をＸとし、この位置Ｘを通りゴルフクラブシャフトの長手方向に平行な直線がバッド端で交わる点をＹとし、この点Ｙから±５ｍｍ周上に離れた位置をＺ１、Ｚ２とすると、位置Ｘと位置Ｚ１とを結ぶ略直線Ｌ１と、位置Ｘと位置Ｚ２とを結ぶ略直線Ｌ２とで挟まれた狭い領域（図３（ｃ）〜（ｅ）中の斜線の領域）をいう。
図３（ｃ）は、金属箔の端をチップ端に合わせて巻き付ける場合であり、この場合チップ端が基準位置（位置Ｘ）となる。図３（ｄ）は、チップ端に対して３００ｍｍ離れた位置からバット端まで金属箔を巻き付ける場合であり、チップ端に対して３００ｍｍ離れた位置が基準位置（位置Ｘ）となる。図３（ｅ）は、チップ端に対して３００ｍｍ離れた位置からチップ端に対して９００ｍｍ離れた位置まで金属箔を巻き付ける場合であり、この場合も、チップ端に対して３００ｍｍ離れた位置が基準位置（位置Ｘ）となる。
【００２８】
また、上記金属箔は、ゴルフクラブシャフトのバット端から２００（ｍｍ）以内のバット側部分に、ゴルフクラブシャフトの長手方向に沿って１５０（ｍｍ）以上設けて、金属膜層を形成するのが好ましい。これにより、ゴルファが打撃時にグリップ部１６から感じる打感を良好なものとすることができる。
金属膜層２６，３０に用いられる金属箔は、チタン合金に限定されず、例えば、ステンレス鋼、鉄、アルミニウム、銅、黄銅、ニッケル、ニクロム、錫、鉛、マグネシウム、金、銀、白金、その他種々の金属及び合金などの金属材料で構成されたものが挙げられる。
本発明においては、金属箔は、引っ張り強度が３００ＭＰａ以上であり、比重が１．８以上、８．５以下の物性を有する金属材料であれば、いずれであってもよい。例えば、チタン合金やアルミニウム合金やマグネシウム合金、クロムモリブデン鋼等が例示される。
【００２９】
ゴルフクラブシャフト１２において、ゴルフクラブ全体の質量に対する金属膜層２６，３０の合計の質量の比率が０．０８以上であり、好ましくは、比率は０．４〜０．８以下である。さらに、ゴルフクラブシャフト長さに対するゴルフクラブシャフトの質量の比率が０．１ｇ／ｍｍ以下であるのが好ましい。このように、金属膜層２６，３０の質量を規定することで、従来のスチール製のゴルフクラブシャフトやＦＲＰ材で構成されたゴルフクラブシャフトに比べて良好な打感を実現する。
【００３０】
また、金属膜層２６，３０には、より詳細には、樹脂フィルムが設けられ、この樹脂フィルムの熱硬化により、金属膜層２６，３０は、隣接するＦＲＰ層と接着するように形成されている。その際、この樹脂フィルムは、厚さが０．０２〜０．２ｍｍであり、ガラス繊維、炭素繊維および合成繊維のいずれか１つの繊維からなる担持体を含むフィルムであってもよい。樹脂材としては、ポリウレタン樹脂、ナイロン樹脂、変性ナイロン樹脂、ポリエチレンテレフタレート樹脂、ポリ塩化ビニル樹脂、ポリカーボネート樹脂、ポリ塩化ビニリデン樹脂、エチルセルロース樹脂、酢酸セルロース樹脂などの熱可塑性樹脂フィルムが挙げられる。特に、樹脂フィルムは、ＦＲＰ層におけるマトリクス樹脂と相溶性の高いものを用いることが好ましく、例えば、マトリクス樹脂にエポキシ系樹脂などを用いた場合には、ポリウレタン樹脂、変性ナイロン樹脂フィルムなどが好適に用いられる。
【００３１】
また、金属膜層２６，３０となる金属箔の表面に室温硬化型接着剤を塗布した後、この表面にＦＲＰ層となる繊維強化樹脂材を室温にて接着して接着剤を硬化して形成し、この後、この維強化樹脂材の硬化温度で加熱してＦＲＰ層２４，２８，３２を形成するものであってもよい。ここで、室温硬化型接着剤とは、室温（１５〜３０℃）において硬化する接着剤をいい、この接着剤を用いることで、従来の加熱処理により接着剤を硬化させる場合に比べて、接着剤の硬化のための加熱処理をする必要がなくなり、熱によって生じる熱歪みによる変形を抑制することができる。室温硬化型接着剤は、例えばゴム変性したエポキシ系の接着剤が例示される。
【００３２】
さらに、金属膜層２６，３０は、同一のチタン合金からなる層であるが、互いに異なる異種金属材料からなるものであってもよい。ここで異種金属材料とは、単体金属の場合、種類の異なる金属であるほか、合金の場合、比較する合金との間で、共通する元素の組成比率のうち、小さい方の値を取り出して合計したときの値が３０％未満である場合をいう。例えば、６−４チタン合金（Ｔｉ：Ａｌ：Ｖ＝９０：６：４）と、１５−５−３チタン合金（Ｔｉ：Ｍｏ：Ｚｒ：Ａｌ＝７７：１５：５：３）とを比較する場合、上記合計値が８０％（＝７７＋３）となるので、６−４チタン合金と１５−５−３チタン合金とは異種金属材料とはいわない。また、ＦＲＰ層２４，２８，３２は、いずれもマトリクス樹脂層や補強繊維が同一の材料および積層構造で構成されたＦＲＰ層である必要はなく、補強繊維の配向角や補強繊維の配列間隔が異なって、あるいは、マトリクス樹脂層や補強繊維の材料が異なって、ＦＲＰ層の補強繊維の配向方向の補強繊維の引っ張り弾性率（ヤング率）が１０％以上異なる部材より構成されるものであってもよい。
なお、上述の１５−５−３チタン合金（Ｔｉ：Ｍｏ：Ｚｒ：Ａｌ＝７７：１５：５：３、Ｔｉ−１５Ｍｏ−５Ｚｒ−３Ａｌチタン合金ともいう）と、１５−３−３−３チタン合金（Ｔｉ：Ｖ：Ｃｒ：Ａｌ：Ｓｎ＝７６：１５：３：３：３、Ｔｉ−１５Ｖ−３Ｃｒ−３Ａｌ−３Ｓｎチタン合金ともいう）とは上述の定義に従えば異種金属材料とはいわない。しかし、１５−５−３チタン合金の引張強度は１４３０ＭＰａであり、１５−３−３−３チタン合金の引張強度は１３００ＭＰａであり、３％以上引張強度が異なっている。このため引張強度が互いに３％以上異なる金属材料として本発明のゴルフクラブシャフトの金属層に用いることができる。引張強度が３％以上異なるとは、比較する２つの引張強度のうち、大きい方の引張強度が小さい方の引張強度に対して３％以上異なることをいう。
【００３３】
さらに、本発明におけるゴルフクラブシャフトは、金属膜層およびＦＲＰ層がいずれも複数層形成される必要はなく、少なくとも金属膜層が複数層、ＦＲＰ層に形成されるものであればよく、形成されるＦＲＰ層が１層であってもよい。
【実施例】
【００３４】
このような積層構造のゴルフクラブシャフトを種々作製して、ゴルフクラブを組み立てて、ゴルフボール打撃時の打感およびゴルフクラブシャフトの撓みに対する機械的強度（単に、強度ともいう）を調べた。
作製したゴルフクラブシャフトは、下記表１に示すように、サンプル＃１〜サンプル＃１６の１６種類の積層構造の異なるゴルフクラブシャフトを作製し、ゴルフクラブを組み立てた。表１中、Ｗは各層の厚さ（ｍｍ）である。
【００３５】
【表１】
2005168802.tif 000003
【００３６】
サンプル＃１〜４、１６は本発明品に該当し、サンプル＃５〜１５は、本発明品に該当しない。表１に示すように、第１層（最内層）〜最外層の各層を形成してシャフト長さ９７５ｍｍのゴルフクラブシャフトを作製した。表１中のＷ（ｍｍ）は、各層における厚さであり、金属膜層の各層において略均一な厚さを有するが、チップ端から５００ｍｍの位置における厚さを代表値として表している。
【００３７】
サンプル＃１はチタン合金からなる２層の金属膜層を、サンプル＃２はチタン合金からなる３層の金属膜層を、サンプル＃３はチタン合金からなる２層の金属膜層を、サンプル＃４はチタン合金およびアルミニウム合金の２層の金属膜層を形成している。サンプル＃５はクロムモリブデン鋼からなる単一のスチール（クロムモリブデン鋼）製パイプでゴルフクラブシャフトを形成し、サンプル＃６はＣＦＲＰ層でゴルフクラブシャフトを形成している。サンプル＃７は金属膜層の厚さが、本発明品の厚さに比べて薄い。また、サンプル＃８は、金属膜層をテープ状にゴルフクラブシャフトにらせん状に巻き付けている。サンプル＃９，１０は、金属膜層が１層であり、この金属膜層の厚さは本発明品に比べて厚く構成されている。サンプル＃１１は、ＣＦＲＰ層に金属を溶射して亜鉛−アルミニウム合金の金属膜層を形成したものであり、この金属膜層の厚さが本発明品に比べて薄い。サンプル＃１２は、チタン合金をイオンプレーティング法により形成したものであり、厚さが本発明品に比べて薄い。また、サンプル＃１３は、金属材料を繊維状として、メッシュ状に１層の金属膜層を形成してゴルフクラブシャフトを作製したものである。サンプル＃１４，１５は、金属膜層が１層である。サンプル＃１６は、２層の金属膜層に、それぞれ引張強度が互いに３％以上異なるＴｉ−１５Ｖ−３Ｃｒ−３Ａｌ−３Ｓｎチタン合金（１５−３−３−３チタン合金）およびＴｉ−１５Ｍｏ−５Ｚｒ−３Ａｌチタン合金（１５−３−３チタン合金）を用いたものである。
【００３８】
また、表１中のＣＦＲＰ層は、炭素繊維間にエポキシ樹脂をマトリクス樹脂として含浸させたものである。一方、チタン合金は、Ｔｉ−１５Ｖ−３Ｃｒ−３Ａｌ−３Ｓｎチタン合金である。サンプル＃４で用いられるＡＦＲＰ材は、アラミド繊維にエポキシ樹脂をマトリクス樹脂として含浸させたものであり、補強繊維の配向方向に沿った補強繊維の引張強度が、ＣＦＲＰ材の補強繊維の配向方向に沿った補強繊維の引張強度と３％以上異なる。
また、サンプル＃４のアルミニウム合金は、ガスアトマイズ法により製作されたアルミニウム合金（Ａｌ−９．５Ｚｎ−３Ｍｇ−１．５Ｃｕ−０．０４Ａｇ）を用いたものである。また、ＣＦＲＰ層の各層は、ゴルフクラブシャフトの長手方向に対して補強繊維が斜交する交錯層とゴルフクラブシャフトの長手方向に対して略平行な補強繊維を配したストレート層とで主に構成されている。
また、サンプル＃１〜４、サンプル＃７〜９およびサンプル＃１４および１５は、ＣＦＲＰ層とチタン合金との接着にポリウレタン樹脂からなる樹脂フィルムを用いた。
【００３９】
また、下記表２には、サンプル＃１〜１６の特性について示している。
【表２】
2005168802.tif 000004
【００４０】
サンプル＃１〜４は、いずれも、ゴルフクラブシャフトの質量／ゴルフクラブシャフトの長さの比率が０．１ｇ／ｍｍ以下である。また、ゴルフクラブシャフトの質量に対する金属膜層の合計質量の比率が０．０８以上であり、さらには、この比率は０．４〜０．８以下である。
【００４１】
下記表３には、上記サンプル＃１〜＃１６のゴルフクラブシャフトに、チタン合金からなるゴルフクラブヘッドとグリップ部を取り付けて組み立てたゴルフクラブの評価結果を示している。
【００４２】
【表３】
2005168802.tif 000005
【００４３】
評価は、１００人のゴルファにゴルフボールを打撃して試打し、打感を官能評価してもらったものである。ゴルファは、ヘッドスピードが３４ｍ／秒〜５０ｍ／秒の範囲のアマチュアゴルファとプロゴルファである。官能評価は、「金属感しすぎる」（３〜５点）、「ちょうど良い」（−２〜２点）、および「金属感しなさすぎる」（−３〜−５点）で点数化し、−５〜５点で評価して１００人のゴルファにより評価した点数の平均値である。−２〜２点が打感として良好である。
サンプル＃１〜４，１６は、サンプル＃５に対して打感の官能評価が良好であり、さらに、サンプル＃６〜１４に比べて打感の官能評価が良好である。これより、ゴルファにとって満足のできる打感であることが言える。
【００４４】
一方、ゴルフクラブシャフトの撓みに対する機械的強度については、ゴルフクラブシャフトの認定基準及び基準確認法（通商産業大臣承認  ５産  第２０８７号、平成５年１０月４日）による、製品安全協会で定められる４．Ｃ型シャフトの強度Ａ点の測定に準拠して調べた。具体的には、３００ｍｍ離間してゴルフクラブシャフトを支持し、中点に荷重を負荷して３点曲げ試験を行い、ゴルフクラブシャフトが曲げ変形によって破壊するときの最大荷重を強度として測定し、サンプル＃５を基準として指数化した。指数の値が高いほど強度が高いことを表す。サンプル＃１〜４は、基準であるサンプル＃５に対して強度が高く、さらに、サンプル＃６〜１５に比べて強度が高い。
以上の結果より、本発明のゴルフクラブシャフトは、強度を確保しつつゴルファにとって満足のできる打感を有することがわかる。
【００４５】
すなわち、サンプル＃１〜４のように、金属膜層を複数層形成し、かつ各金属膜層の厚さを０．１ｍｍより厚く０．２ｍｍより薄くすることで、金属製ゴルフクラブシャフトの振動減衰の低さに起因する打感の悪さを解決し、かつ、ＦＲＰ材で構成されたゴルフクラブシャフトのように、振動減衰の高さに起因する打感の悪さを解決し、適度な振動減衰をもった打撃時の打感を実現することができる。
【００４６】
例えば、サンプル＃１とサンプル＃７の結果より、金属膜層の厚さが薄く、ゴルフクラブシャフトの質量に対する金属膜層の合計質量の比率が０．４未満である場合、ＣＦＲＰ材による振動減衰の影響を受けて打感が悪いことがわかる。このように、打感を向上するには、金属の振動減衰の低い特性を有効に用いることが必要であるが、金属膜層を必要以上に厚くすると、金属によるゴルフクラブシャフトの質量が増加する。さらに、金属の振動減衰の低い特性に起因して、打感が悪化する。
本発明においては、複数の金属膜層のそれぞれの厚さを０．１（ｍｍ）より厚くして、０．２（ｍｍ）より薄くすることで、打感を向上させることができる他、金属膜層を２〜３層とすることができるので、ＦＲＰ層との積層数も制限することができ、積層による界面からの層間の剥離を抑えることができ、スチール製ゴルフクラブシャフトと同等またはそれ以上の強度も得ることができる。
【００４７】
以上、本発明のゴルフクラブシャフトおよびゴルフクラブについて詳細に説明したが、本発明は上記実施例や実施形態に限定はされず、本発明の要旨を逸脱しない範囲において、各種の改良および変更を行ってもよいのはもちろんである。
【図面の簡単な説明】
【００４８】
【図１】本発明のゴルフクラブシャフトを用いた本発明のゴルフクラブの一例を示す斜視図である。
【図２】本発明のゴルフクラブシャフトの構成を示す、図１中のＡ−Ａ’矢視断面図である。
【図３】（ａ）〜（ｅ）は、本発明のゴルフクラブシャフトに用いる金属箔を説明する図である。
【符号の説明】
【００４９】
１０  ゴルフクラブ
１２  ゴルフクラブシャフト
１４  ゴルフクラブヘッド
１６  グリップ部
２４，２８，３２  繊維強化樹脂層
２６，３０  金属箔薄膜板層
２６’  金属箔
２７  周端部
【図１】
2005168802.tif 000006
【図２】
2005168802.tif 000007
【図３】
2005168802.tif 000008